(57)【特許請求の範囲】
【請求項１】
単量体成分として、２−（２−オキソ−３−オキサゾリジニル）エチル＝アクリラートを含み、水及び／又は有機溶剤を媒体とした溶液重合により製造される重合体及び溶剤を含有する顔料分散剤。
【請求項２】
前記重合体が、単量体成分として、更に（メタ）アクリル酸及び（メタ）アクリル酸アルキルエステルからなる群から選ばれる化合物を含み、前記２−（２−オキソ−３−オキサゾリジニル）エチル＝アクリラートを５〜９９重量％、及び前記（メタ）アクリル酸及び（メタ）アクリル酸アルキルエステルからなる群から選ばれる化合物を１〜９５重量％含む、請求項１に記載の顔料分散剤。
【請求項３】
前記重合体の重量平均分子量が２０００〜５００００である、請求項１又は２に記載の顔料分散剤。
【請求項４】
顔料、及び請求項１〜３のいずれかに記載の顔料分散剤を含む顔料分散液。
【請求項５】
前記顔料が、カーボンブラック又はフタロシアニングリーンである、請求項４に記載の顔料分散液。
【発明の詳細な説明】
【技術分野】
【０００１】
本発明は、２−（２−オキソ−３−オキサゾリジニル）エチル＝アクリラートを含む重合体、分散剤及び顔料分散液に関する。
【背景技術】
【０００２】
顔料分散液には、取扱い性および各種塗布方法における塗布適性の点から、低粘度であること並びに分散液の粘度を長期間に渡り維持できるような分散安定性が要求される。更に、最近では印刷物の鮮映性及び隠蔽性向上の目的から微粒分散が求められるめ、これに対応可能な分散性の優れた分散剤の要求が高まっている。
【０００３】
カーボンブラック等の顔料にアクリル系高分子等の高分子分散剤を配合した顔料インク及び顔料分散体が提案されている（特許文献１〜３）。しかし、これら顔料インク及び顔料分散体では、分散剤として用いられるアクリル系高分子の顔料への吸着が十分ではないため、分散液の粘度、分散安定性および分散粒径の点で十分なものではなかった。更に取扱い時に泡立ちが見られる場合があるという課題もあった。
【０００４】
ところで、低粘度の反応希釈剤として、２−（２−オキソ−３−オキサゾリジニル）エチル＝アクリラート（東亞合成株式会社製、オキサゾリドンアクリレート、商品名：アロニックスＭＴ−１０００）が知られている。このオキサゾリドンアクリレートは、低粘度であるため、インクジェットインキやグラビアインキ分野に適用されている。
【０００５】
また、インキ及びコーティング剤に用いる重合体の単量体成分として、オキサゾリドンアクリレートが例示されている（特許文献４及び５）。しかし、これらの重合体は、乳化重合によって得られるものであり、重合時に使用する乳化剤に起因して泡立ちし易いという問題がある。加えて、最終製品中にも乳化剤が混入するため、耐水・耐湿性及び耐熱性が劣ることが懸念される。また、これらに記載の重合体はいずれも分散剤として使用できるものではない。
【先行技術文献】
【特許文献】
【０００６】
【特許文献１】特表平１０−５０２０９７号公報
【特許文献２】特開平６−１００８１０号公報
【特許文献３】特開平１１−１２５２８号公報
【特許文献４】特開平１０−７７５２号公報
【特許文献５】特開平５−２１４０４２号公報
【発明の概要】
【発明が解決しようとする課題】
【０００７】
本発明の目的は、顔料の微粒分散が可能であり、得られる顔料分散液の粘度も低く、且つ長期間に渡り安定な顔料の分散性を維持することができる、２−（２−オキソ−３−オキサゾリジニル）エチル＝アクリラートを含む重合体、前記重合体を含む分散剤及び前記分散剤を含む顔料分散液を提供することにある。
【課題を解決するための手段】
【０００８】
本発明者は、上記目的を達成すべく鋭意研究を重ねた結果、顔料分散剤及び顔料分散液に、単量体成分として、２−（２−オキソ−３−オキサゾリジニル）エチル＝アクリラートを含み、水及び／又は有機溶剤を媒体とした溶液重合により製造される重合体を用いることで、上記目的を達成できることを見出し、本発明を完成するに至った。
【０００９】
即ち、本発明は、下記の重合体、分散剤及び顔料分散液に関する。
１．  単量体成分として、２−（２−オキソ−３−オキサゾリジニル）エチル＝アクリラートを含み、水及び／又は有機溶剤を媒体とした溶液重合により製造される重合体。
２．  単量体成分として、更に（メタ）アクリル酸及び（メタ）アクリル酸アルキルエステルからなる群から選ばれる化合物を含み、前記２−（２−オキソ−３−オキサゾリジニル）エチル＝アクリラートを５〜９９重量％、及び前記（メタ）アクリル酸及び（メタ）アクリル酸アルキルエステルからなる群から選ばれる化合物を１〜９５重量％含む、前記項１に記載の重合体。
３．  重量平均分子量が２０００〜５００００である、前記項１又は２に記載の重合体。
４．  前記項１〜３に記載の重合体を含む分散剤。
５．  前記項４に記載の分散剤を含む顔料分散液。
【発明の効果】
【００１０】
本発明の重合体によれば、顔料の微粒分散が可能であり、得られる分散液の粘度も低く、且つ長期間に渡り安定な分散性を維持することができる。本発明の重合体は、更に、取扱いの際に泡立ち等の不具合が発生することもない。
【発明を実施するための形態】
【００１１】
以下、本発明を詳しく説明する。
【００１２】
本発明の重合体は、単量体成分として、２−（２−オキソ−３−オキサゾリジニル）エチル＝アクリラートを含み、水及び／又は有機溶剤を媒体とした溶液重合により製造されることを特徴とする。
【００１３】
この様に、本発明の重合体は、２−（２−オキソ−３−オキサゾリジニル）エチル＝アクリラートを単量体成分として含むため、そのオキサゾリドン構造が、カーボンブラック及びフタロシアニングリーン等の顔料と強い吸着力を示すことができる。また、オキサゾリドン構造を含む重合体に顔料を分散させると、顔料の分散性が優れるため、低粘度の顔料分散液が得ることができ、顔料の分散性を長期間保つことができる。このため、本発明の重合体は、塗料及びインクの原料として有用である。
【００１４】
尚、本明細書において、「（メタ）アクリル」とは、アクリル及び／又はメタクリルを意味する。
【００１５】
（１）重合体を構成する単量体成分
単量体成分である２−（２−オキソ−３−オキサゾリジニル）エチル＝アクリラートは、以下の化学式で表される。
【００１６】
【化１】
0005594228.tif 000002
【００１７】
２−（２−オキソ−３−オキサゾリジニル）エチル＝アクリラートは、例えば、アロニックスＭＴ−１０００（オキサゾリドンアクリレート）として東亞合成株式会社から市販されており、水溶性アクリレートであり、淡黄色の液体である。
【００１８】
重合体の単量体成分として、２−（２−オキソ−３−オキサゾリジニル）エチル＝アクリラートを含むことで、重合体の（共）重合性が優れ、重合体を分散剤として用いた場合には、優れた顔料分散性を得ることができる。
【００１９】
重合体は、単量体成分として、２−（２−オキソ−３−オキサゾリジニル）エチル＝アクリラートのみを含有しても良いし、更に（メタ）アクリル酸及び（メタ）アクリル酸アルキルエステルからなる群から選ばれる化合物を含有しても良い。
【００２０】
本発明の重合体は、単量体成分として、２−（２−オキソ−３−オキサゾリジニル）エチル＝アクリラートを含むものであり、この重合体は、水及び／又は有機溶剤を媒体（溶媒）とした溶液重合により製造される。この様に、前記重合媒体は、水系（水及びアルコール等を含む）と有機溶剤系に大別される。重合媒体については、後述する。
【００２１】
溶液重合に水系媒体を用いる場合、顔料分散液の溶媒への親和性に優れ、顔料の分散性が向上するという理由から、アクリル酸及びメタクリル酸から選ばれる成分を用いることが好ましい。
【００２２】
溶液重合に有機溶剤系媒体を用いる場合、（メタ）アクリル酸アルキルエステル用いることが好ましく、アルキル基が、炭素数１〜１８の炭化水素基であるものが好ましい。例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｓｅｃ−ブチル、（メタ）アクリル酸ｔｅｒｔ−ブチル、（メタ）アクリル酸ｎ−ヘキシル、（メタ）アクリル酸ｎ−オクチル、（メタ）アクリル酸２−エチルヘキシル、（メタ）アクリル酸デシル、（メタ）アクリル酸ドデシル、（メタ）アクリル酸シクロヘキシル、（メタ）アクリル酸フェニル、（メタ）アクリル酸ベンジル等が挙げられる。これらは、１種単独であるいは２種以上を組み合わせて用いることができる。（メタ）アクリル酸アルキルエステルとしては、アルキル基が、炭素数１〜１２であるものがより好ましい。更に、（メタ）アクリル酸アルキルエステルの中でも、顔料分散液の溶媒への親和性に優れ、顔料の分散性が向上するという理由から、（メタ）アクリル酸メチル、（メタ）アクリル酸エチル、（メタ）アクリル酸ブチル及び（メタ）アクリル酸２−エチルヘキシルから選ばれる（メタ）アクリル酸アルキルエステルを用いることが好ましく、（メタ）アクリル酸メチルを用いることがより好ましい。
【００２３】
２−（２−オキソ−３−オキサゾリジニル）エチル＝アクリラートの含有割合は、顔料への吸着力が増し、顔料の分散性を向上させることができるという理由から、重合体に含まれる全単量体を１００重量％とした場合、単量体成分として、２−（２−オキソ−３−オキサゾリジニル）エチル＝アクリラートのみを含有しても良いし、５〜９９重量％が好ましく、１０〜８０重量％がより好ましい。
【００２４】
（メタ）アクリル酸及び（メタ）アクリル酸アルキルエステルからなる群から選ばれる化合物の含有割合は、分散安定性の点から、重合体に含まれる全単量体を１００重量％とした場合、１〜９５重量％が好ましく、２０〜９０重量％がより好ましい。
【００２５】
本発明の重合体には、その他の単量体成分として、更に、不飽和酸無水物、（メタ）アクリル酸ヒドロキシアルキルエステル、芳香族ビニル化合物、含窒素不飽和化合物、不飽和スルホン酸、不飽和アミド及びポリアルキレンオキシド骨格を含む（メタ）アクリル酸のエステル等を含んでもよい。
【００２６】
不飽和酸無水物としては、無水マレイン酸、無水イタコン酸等が挙げられる。これらは、１種単独であるいは２種以上を組み合わせて用いることができる。
【００２７】
（メタ）アクリル酸ヒドロキシアルキルエステルとしては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル等が挙げられる。これらは、１種単独であるいは２種以上を組み合わせて用いることができる。
【００２８】
芳香族ビニル化合物としては、スチレン、α−メチルスチレン、ｏ−メチルスチレン、ｐ−メチルスチレン、ビニルトルエン、β−メチルスチレン、エチルスチレン、ｐ−ｔｅｒｔ−ブチルスチレン、ビニルキシレン、ビニルナフタレン等が挙げられる。これらは、１種単独であるいは２種以上を組み合わせて用いることができる。
【００２９】
含窒素不飽和化合物としては、アクリロニトリル、メタクリロニトリル、ビニルピリジン、Ｎ−ビニルピロリドン等が挙げられる。これらは、１種単独であるいは２種以上を組み合わせて用いることができる。
【００３０】
不飽和スルホン酸としては、アリルスルホン酸、メタリルスルホン酸、ビニルスルホン酸、ｐ−スチレンスルホン酸、アクリロキシベンゼンスルホン酸、メタクリロキシベンゼンスルホン酸、２−アクリルアミド−２−メチルプロパンスルホン酸、スルホエチルアクリレート等が挙げられる。これらは、１種単独であるいは２種以上を組み合わせて用いることができる。
【００３１】
不飽和アミドとしては、（メタ）アクリルアミド、Ｎ−ヒドロキシメチル（メタ）アクリルアミド、Ｎ−（２−ヒドロキシエチル）（メタ）アクリルアミド、Ｎ，Ｎ−ビス（２−ヒドロキシエチル）（メタ）アクリルアミド等が挙げられる。これらは、１種単独であるいは２種以上を組み合わせて用いることができる。
【００３２】
ポリアルキレンオキシド骨格を含む（メタ）アクリル酸のエステルとしては、ポリエチレングリコールモノ（メタ）アクリレート、ポリプロピレングリコールモノ（メタ）アクリレート、ポリブチレングリコールモノ（メタ）アクリレート、ポリエチレングリコールポリプロピレングリコールモノ（メタ）アクリレート、ポリエチレングリコールポリブチレングリコールモノ（メタ）アクリレート、ポリプロピレングリコールポリブチレングリコールモノ（メタ）アクリレート、ポリエチレングリコールポリプロピレングリコールポリブチレングリコールモノ（メタ）アクリレート等の、ポリアルキレングリコール（アルキレングリコール単位数は、２以上。）のモノ（メタ）アクリル酸エステル；メトキシポリエチレングリコールモノ（メタ）アクリレート、メトキシポリプロピレングリコールモノ（メタ）アクリレート、メトキシポリブチレングリコールモノ（メタ）アクリレート、エトキシポリエチレングリコールモノ（メタ）アクリレート、エトキシポリプロピレングリコールモノ（メタ）アクリレート、エトキシポリブチレングリコールモノ（メタ）アクリレート等の、アルコキシポリアルキレングリコールのモノ（メタ）アクリル酸エステル等が挙げられる。これらは、１種単独であるいは２種以上を組み合わせて用いることができる。
【００３３】
これら不飽和酸無水物、（メタ）アクリル酸ヒドロキシアルキルエステル、芳香族ビニル化合物、含窒素不飽和化合物、不飽和スルホン酸、不飽和アミド及びポリアルキレンオキシド骨格を含む（メタ）アクリル酸のエステル等の単量体成分の含有割合は、本発明の効果を損なわない範囲で配合することができ、重合体に含まれる全単量体を１００重量％とした場合、３０重量％以下が好ましく、２０重量％以下がより好ましい。
【００３４】
（２）重合工程
単量体成分として、２−（２−オキソ−３−オキサゾリジニル）エチル＝アクリラートを含む本発明の重合体は、水及び／又は有機溶剤を媒体（溶媒）とした溶液重合により製造されるものである。
【００３５】
溶液重合には、重合開始剤として過酸化物及びアゾ化合物を用いることが好ましい。
【００３６】
過酸化物としては、過酸化水素；過硫酸塩（過硫酸ナトリウム、過硫酸アンモニウム、過硫酸カリウム等）等の無機過酸化物；ハイドロパーオキサイド（クメンハイドロパーオキサイド、パラメンタンハイドロパーオキサイド、ｔｅｒｔ−ブチルハイドロパーオキサイド等）、ジアルキルパーオキサイド（ｔｅｒｔ−ブチルクミルパーオキサイド、ジクミルパーオキサイド等）、ジアシルパーオキサイド、パーオキシエステル（ｔｅｒｔ−ブチルパーオキシラウレート、ｔｅｒｔ−ブチルパーオキシベンゾエート等）、過酸化ベンゾイル、過酸化ラウロイル、過酢酸、過コハク酸等の有機過酸化物が挙げられる。これらは、１種単独であるいは２種以上を組み合わせて用いることができる。
【００３７】
アゾ化合物としては、２，２’−アゾビスイソブチロニトリル、２，２’−アゾビス（２，４−ジメチルバレロニトリル）、２，２’−アゾビス（２−メチルブチロニトリル）、２，２’−アゾビス（４−メトキシ−２，４−ジメチルバレロニトリル）等が挙げられる。これらは、１種単独であるいは２種以上を組み合わせて用いることができる。
【００３８】
上記開始剤の中でも、重合安定性が良い点から、水系（水及びアルコール等を含む）を重合媒体として用いる場合は過硫酸アンモニウム等の過酸化物を用いることが好ましく、有機溶剤系を重合媒体として用いる場合は２，２’−アゾビス（２，４−ジメチルバレロニトリル）等のアゾ化合物を用いることが好ましい。
【００３９】
過酸化物及びアゾ化合物は夫々、単独で使用しても良いし、組み合わせて用いても良い。
【００４０】
重合開始剤の使用量は、その種類、重合条件等により選択されるが、安定に重合を行うために、前記重合体に含まれる全単量体１００重量に対して、０．１〜１０重量部が好ましく、０．５〜５重量部がより好ましい。
【００４１】
水系媒体における溶液重合の場合の反応系のｐＨは、エステル系単量体の安定性が良好となるという理由から、３〜１０の範囲であることが好ましく、４〜９の範囲であることがより好ましい。
【００４２】
溶液重合の重合温度は、単量体の種類及び重合開始剤の種類等により、適宜、選択されるが、通常、４０〜１２０℃であることが好ましく、６０〜１００℃であることがより好ましい。溶液重合は、この温度範囲において、一定温度で進めてもよいし、昇温及び／又は降温を組み合わせて進めてもよい。
【００４３】
溶液重合に要する重合時間は、好ましくは３０分間以上、より好ましくは１時間以上である。但し、上限は、通常、８時間である。
【００４４】
溶液重合では、分子量を調節するための連鎖移動剤等を併用してもよい。
【００４５】
連鎖移動剤としては、メルカプト基含有化合物（エタンチオール、ブタンチオール、ドデカンチオール、ベンゼンチオール、トルエンチオール、α−トルエンチオール、フェネチルメルカプタン、メルカプトエタノール、３−メルカプトプロパノール、チオグリセリン、チオグリコール酸、２−メルカプトプロピオン酸、３−メルカプトプロピオン酸、α−メルカプトイソ酪酸、メルカプトプロピオン酸メチル、メルカプトプロピオン酸エチル、チオ酢酸、チオリンゴ酸、チオサリチル酸、オクチルメルカプタン、ｎ−ドデシルメルカプタン、ｔｅｒｔ−ドデシルメルカプタン、ｎ−ヘキサデシルメルカプタン、ｎ−テトラデシルメルカプタン、ｔｅｒｔ−テトラデシルメルカプタン等）、キサントゲンジスルフィド化合物（ジメチルキサントゲンジスルフィド、ジエチルキサントゲンジスルフィド、ジイソプロピルキサントゲンジスルフィド等）、チウラムジスルフィド化合物（テトラメチルチウラムジスルフィド、テトラエチルチウラムジスルフィド、テトラブチルチウラムジスルフィド等）、ハロゲン化炭化水素（四塩化炭素、臭化エチレン等）、芳香族炭化水素（ペンタフェニルエタン、α−メチルスチレンダイマー等）等が挙げられる。これらは、１種単独であるいは２種以上を組み合わせて用いることができる。
【００４６】
連鎖移動剤の使用量は、その種類、重合条件等により異なるが、前記重合体の単量体成分１００重量部に対して、好ましくは０．１〜１０重量部程度である。
【００４７】
重合時の媒体には、水及び／又は有機溶剤が用いられる。
【００４８】
水系の重合媒体を使用する場合は、水単独で用いても良いし、水と有機溶剤の混合液を用いても良い。この場合、有機溶剤としては水への溶解度の高いものが好ましく、メタノール、エタノール、２−プロパノール（イソプロピルアルコール）、１−プロパノール等のアルコール類；アセトン、メチルエチルケトン等のケトン類が挙げられる。これら溶剤の中でも、重合反応を制御しやすいという理由から、水とイソプロピルアルコールの混合液を用いることが好ましい。
【００４９】
水とイソプロピルアルコールの混合液を用いる場合、水とイソプロピルアルコールの混合比は、単量体の溶解性が良好で、重合安定性に優れるという理由から、９０：１０〜１０：９０程度が好ましく、８０：２０〜２０：８０程度がより好ましく、７０：３０〜３０：７０程度が更に好ましい。
【００５０】
また、有機溶剤のみを重合媒体とする場合は、例えば、アセトン、メチルエチルケトン及びジエチルケトン等のケトン系溶剤、メタノール、エタノール、２−プロパノール（イソプロピルアルコール）、１−プロパノール、１−ブタノール及びｔｅｒｔ−ブタノール等のアルコール系溶剤、クロロホルム及び塩化メチレン等の塩素系溶剤、ベンゼン及びトルエン等の芳香族系溶剤、酢酸エチル、酢酸ブチル及び酢酸イソプロピルなどのエステル系溶剤、ジエチルエーテル、テトラヒドロフラン及びジオキサン等のエーテル系溶剤、エチレングリコール、ジエチレングリコール、トリエチレングリコール、テトラエチレングリコール及びプロピレングリコール等のグリコール、並びにこれらグリコールのグリコールエーテル及びグリコールエーテルアセテートが挙げられる。例えば、エチレングリコールモノメチルエーテル及びエチレングリコールモノメチルエーテルアセテート、エチレングリコールモノエチルエーテル及びエチレングリコールモノエチルエーテルアセテート、エチレングリコールモノブチルエーテル及びエチレングリコールモノブチルエーテルアセテート、プロピレングリコールモノメチルエーテル及びプロピレングリコールモノメチルエーテルアセテート、ジエチレングリコールモノプロピルエーテル及びジエチレングリコールモノプロピルエーテルアセテート、ジエチレングリコールモノブチルエーテル及びジエチレングリコールモノブチルエーテルアセテート、トリエチレングリコールエチルエーテル及びトリエチレングリコールエチルエーテルアセテート、トリエチレングリコールモノブチルエーテル及びトリエチレングリコールモノブチルエーテルアセテート等が挙げられる。これら溶剤の中でも、重合反応を制御しやすいという理由から、プロピレングリコールモノメチルエーテル及びプロピレングリコールモノメチルエーテルアセテートを用いることが好ましい。
【００５１】
溶液重合後の反応液には、主として、上記（共）重合体が含まれている。但し、単量体の種類、重合条件等によって、未反応の単量体、この単量体が加水分解して生成したアルコール等が含まれることがあり、このような場合には、公知の方法により、除去又は低減化を図ることが好ましい。
【００５２】
具体的には、例えば、水及びイソプロピルアルコール（ＩＰＡ）の重合媒体（水系）では、２−（２−オキソ−３−オキサゾリジニル）エチル＝アクリラートにアクリル酸（ＡＡ）を組み合わせ、開始剤として過硫酸アンモニウム（ＡＰＳ）等の過硫酸塩を用いて、重合することが好ましい。また、例えば、プロピレングリコールモノメチルエーテル（ＰＧＭ）の重合媒体（有機溶剤系）では、２−（２−オキソ−３−オキサゾリジニル）エチル＝アクリラートにアクリル酸メチル（ＭＡ）を組み合わせ、開始剤として２，２’−アゾビス（２，４−ジメチルバレロニトリル）（Ｖ−６５）等のアゾ系開始剤を用いて、重合することが好ましい。
【００５３】
（３）重合体
本発明の重合体の重量平均分子量（Ｍｗ）は、顔料の分散性を長期間保つことができ、低粘度の顔料分散液が得られるという理由から、２０００〜５００００であることが好ましく、４０００〜２００００であることがより好ましい。この重量平均分子量は、ゲルパーミエーションクロマトグラフィー（ＧＰＣ）により、ポリアクリル酸ナトリウム等の標準物質を用いて測定することができる。
【００５４】
（４）分散剤
本発明の分散剤は、後述の顔料を分散させるための剤であり、上述の２−（２−オキソ−３−オキサゾリジニル）エチル＝アクリラートを含む重合体及び溶剤を含むものである。
【００５５】
溶剤は、例えば、前述の溶液重合に用いた媒体（溶媒）とすることが好ましい。例えば、水及びプロピレングリコールモノメチルエーテルを使用することができる。
【００５６】
本発明においては、上記溶液重合が水系媒体（溶媒）を用いた場合、必要に応じて、中和工程を備えることができる。即ち、上記溶液重合により得られた（共）重合体が有する酸基（−ＣＯＯＨ及び−ＳＯ３Ｈ）を一部中和又は完全中和するものである。中和工程に用いられる中和剤としては、水酸化ナトリウム（水溶液）、アンモニア（水溶液）及び水酸化カリウム（水溶液）等が挙げられる。
【００５７】
分散剤のｐＨは、エステル系単量体の安定性が良好となるという理由から、通常、３〜１０の範囲にあることが好ましく、４〜９の範囲にあることがより好ましい。
【００５８】
上記溶液重合に用いた水性媒体が、水及び有機溶剤を含有した場合には、この中和工程の前に、有機溶剤を留去する工程を備えてもよい。上記溶液重合に用いた溶剤を減圧留去等して、分散剤に含まれる重合体及び溶剤の濃度を調整しても良い。
【００５９】
分散剤は、固形分として、上記重合体を２０〜６０重量％含むことが好ましく、３０〜５０重量％含むことがより好ましい。
【００６０】
分散剤の粘度は、取扱い性の点から、通常、５，０００ｍＰａ・ｓ以下であることが好ましく、１，０００ｍＰａ・ｓ以下であることがより好ましい。
【００６１】
（５）顔料分散液
本発明の分散剤を含む顔料分散液は、上記分散剤に顔料が分散してなるものである。
【００６２】
顔料としては、特に制限はなく、目的に応じて適宜選択することができ、例えば、公知の有機顔料及び無機顔料などが挙げられる。
【００６３】
有機顔料及び無機顔料としては、例えば、黒色顔料、緑色顔料、赤色顔料、マゼンタ顔料、白色顔料、黄色顔料、青色顔料、シアン顔料、橙色顔料、紫色顔料及び褐色顔料等が挙げられる。
【００６４】
黒色顔料としては、Ｃ．Ｉ．ピグメントブラック １等のインダジン顔料、７であるカーボンブラック、１０であるグラファイト、１１であるマグネタイト、２０等のアントラキノン顔料、３１、３２等のペリレン顔料が好ましい。
【００６５】
緑色顔料としては、Ｃ．Ｉ．ピグメントグリーン １、４等の染付けレーキ顔料、７、３６等のフタロシアニン顔料（フタロシアニングリーン）、８等のアゾメチン金属錯体顔料が好ましい。
【００６６】
赤色又はマゼンタ顔料としては、Ｃ．Ｉ．ピグメントレッド ３等のモノアゾ系顔料、１９３等のモノアゾレーキ顔料、３８等のジスアゾ顔料、２、５、８、９、１０、１１、１２、１４、１５、１６、１７、１８、２２、２３、３１、３２、１１２、１１４、１４６、１４７、１５０、１７０、１８７、１８８、２１０、２１３、２３８、２４５、２５３、２５６、２５８、２６６、２６８、２６９等のナフトールＡＳ顔料、３、４、６等のβ−ナフトール顔料、４９、５３、６８等β−ナフトールレーキ顔料、２３７、２３９、２４７等のナフトールＡＳレーキ顔料、４１等のピラゾロン顔料、４８、５２、５７、５８、６３、６４：１、２００等のＢＯＮＡレーキ顔料、８１：１、１６９、１７２等のキサンテンレーキ顔料、８８、１８１等のチオインジゴ顔料、１２２、２０２（Ｃ．Ｉ．ピグメントバイオレット １９との混合物を含む）、１２３、１４９、１７８、１７９、１９０、２２４等のペリレン顔料、１４４、１６６、２１４、２２０、２２１、２４２、２６２等の縮合アゾ顔料、１６８、１７７、２６３等のアントラキノン顔料、８３等のアントラキノンレーキ顔料、１７１、１７５、１７６、１８５、２０８等のベンズイミダゾロン顔料、２０７、２０９、２６２等のキナクリドン顔料、２５４、２５５、２６４、２７０、２７２等のジケトピロロピロール顔料、２５７、２７１等のアゾメチン金属錯体顔料が好ましい。
【００６７】
白色顔料としては、Ｃ．Ｉ．ピグメントホワイト４である酸化亜鉛、６である酸化チタン、７である硫化亜鉛、１２である酸化ジルコニウム（ジルコニウムホワイト）、１８である炭酸カルシウム、１９である酸化アルミニウム・酸化ケイ素（カオリンクレー）、２１又は２２である硫酸バリウム、２３である水酸化アルミニウム（アルミナホワイト）、２７である酸化ケイ素、２８であるケイ酸カルシウムが好ましい。白色顔料に使用される無機粒子は単体でもよいし、ケイ素、アルミニウム、ジルコニウム、チタン等の酸化物や有機金属化合物、有機化合物との複合粒子であってもよい。
【００６８】
黄色顔料としては、Ｃ．Ｉ．ピグメントイエロー １、２、３、４、５、１０、６５、７３、７４、７５、９７、９８、１１１、１１６、１３０、１６７、２０５等のモノアゾ顔料、６１、６２、１００、１６８、１６９、１８３、１９１、２０６、２０９、２１２等のモノアゾレーキ顔料、１２、１３、１４、１６、１７、５５、６３、７７、８１、８３、９７、８３、１２４、１２６、１２７、１５２、１５５、１７２、１７４、１７６、２１４、２１９等のジスアゾ顔料、２４、１０８、１９３、１９９等のアントラキノン顔料、６０等のモノアゾピラゾロン顔料、９３、９５、１２８、１６６等の縮合アゾ顔料、１０９、１１０、１３９、１７３、１８５等のイソインドリン顔料、１２０、１５１、１５４、１７５、１８０、１８１、１９４等のベンズイミダゾロン顔料、１１７、１５０、１５３等のアゾメチン金属錯体顔料、１３８等のキノフタロン顔料、２１３等のキノキサリン顔料が好ましい。
【００６９】
青色又はシアン顔料としては、Ｃ．Ｉ．プグメントブルー２５、２６等のナフトールＡＳ顔料、１５、１５：１、１５：２、１５：３、１５：４、１５：６、１６、１７：１等のフタロシアニン顔料、１、２４：１、５６等の染付けレーキ顔料、６０等のアントラキノン系顔料が好ましい。
【００７０】
橙色顔料としては、Ｃ．Ｉ．ピグメントオレンジ １等のモノアゾ顔料、２、３、５等のβ−ナフトール顔料、４、２４、３８、７４等のナフトールＡＳ顔料、１３、３４等のピラゾロン顔料、３６、６０、６２、６４、７２等のベンズイミダゾロン顔料、１５、１６等のジスアゾ顔料、１７、４６等のβ−ナフトールレーキ顔料、１９等のナフタレンスルホン酸レーキ顔料、４３等のペリノン顔料、４８、４９等のキナクリドン顔料、５１等のアントラキノン系顔料、６１等のイソインドリノン顔料、６６等のイソインドリン系顔料、６８等のアゾメチン金属錯体顔料、７１、７３、８１等のジケトピロロピロール顔料が好ましい。
【００７１】
褐色顔料としては、Ｃ．Ｉ．ピグメントブラウン ５等のＢＯＮＡレーキ顔料、２３、４１、４２等の縮合アゾ顔料、２５、３２等のベンズイミダゾロン顔料が好ましい。
【００７２】
紫色顔料としては、Ｃ．Ｉ．ピグメントバイオレット １、２、３、２７等の染付けレーキ顔料、１３、１７、２５、５０等のナフトールＡＳ顔料、５：１等のアントラキノンレーキ顔料、１９等のキナクリドン顔料、２３、３７等のジオキサジン顔料、２９等のペリレン顔料、３２等のベンズイミダゾロン顔料、３８等のチオインジゴ顔料が好ましい。
【００７３】
これら顔料の中でも、２−（２−オキソ−３−オキサゾリジニル）エチル＝アクリラートとの吸着性が強く、低粘度の顔料分散液が得られるという理由から、フタロシアニングリーン及びカーボンブラック等の顔料を用いることが好ましい。
【００７４】
分散剤と混合する顔料の平均粒径（分散前粒径）は、顔料の分散に適しているという理由から、０．０１〜５０μｍが好ましく、０．１〜３０μｍがより好ましく、０．５〜２５μｍが更に好ましい。
【００７５】
本発明の顔料分散液には、上記分散剤及び顔料に、必要に応じて、溶剤を更に追加して、分散剤及び顔料の濃度を調整することや、顔料分散液の粘度を調整することができる。追加する溶剤としては、例えば、前述の溶液重合で用いる媒体（溶媒）と同種類の溶剤を用いることができ、例えば、水及びプロピレングリコールモノメチルエーテルを使用することができる。
【００７６】
本発明の顔料分散液は、顔料及び分散剤を公知の方法で均一に混練分散して調製することができる。分散には、例えば、ボールミル、サンドミル、ソルトミル、アトライター、ロールミル、アジテーター、ヘンシェルミキサー、コロイドミル、超音波ホモジナイザー、パールミル、湿式ジェットミル及びペイントシェーカー等の各分散装置を用いることができる。例えば、特定溶剤中に分散剤及び顔料をを添加し、ジルコニアビーズを充填したビーズミルで分散させ（粉砕処理）、所定の平均粒径が得られるまで分散を行い、顔料分散液を得ることができる。この様にして、顔料が分散剤に被覆された顔料分散液を得ることができる。
【００７７】
顔料分散液のｐＨは、エステル系単量体の安定性が良好となるという理由から、通常、３〜１０の範囲にあることが好ましく、４〜９の範囲にあることがより好ましい。
【００７８】
前記顔料分散液の粘度は、取扱いが容易であるという理由から低粘度であることが好ましい。顔料分散液の粘度はＥ型粘度計又はＢ型粘度計等の回転粘度計を用いて測定することができ、例えばＥ型粘度計の１０ｒｐｍ粘度においては、通常、２００ｍＰａ・ｓ以下であることが好ましく、１５０ｍＰａ・ｓ以下であることがより好ましい。更に、この顔料分散液の粘度は貯蔵期間中もできる限り変動が少なく、低い粘度が保たれていることが好ましい。
【００７９】
顔料分散液中の顔料（分散剤被覆顔料）の粒径は、印刷物の鮮映性や塗布物の遮蔽性が良好であるという理由から、０．００５〜０．５μｍが好ましく、０．０１〜０．４５μｍがより好ましく、０．０１５〜０．４μｍが更に好ましい。尚、顔料の粒子径は、動的光散乱式粒度分布測定装置ＵＰＡ−２５０（日機装製）を用いて測定することができる。
【００８０】
顔料分散液に含まれる前記分散剤の濃度は、分散安定性が良好であるという理由から、５〜２０重量％であることが好ましい。
【００８１】
顔料分散液に含まれる前記顔料の濃度は、高すぎると分散液の粘度が高くなり、低すぎると十分な鮮映性及び遮蔽性が得られないという理由から、５〜５０重量％であることが好ましい。また、同様の理由から顔料分散液に含まれる前記溶剤の濃度は、３０〜９０重量％であることが好ましい。
【００８２】
（６）用途
本発明の顔料分散液は、顔料の分散性を長期間保つことができ、顔料分散液を低粘度とすることができることから、流動性に優れるため、特に印刷用途に好ましく使用できるものである。本発明の組成物の使用方法としては常法に従えば良く、通常の方法に従い、基材上に印刷又は塗布した後、水及び／又は有機溶剤を乾燥除去する方法等が挙げられる。この際、必要に応じて加熱等の操作により架橋が施されても良い。
【００８３】
本発明の顔料分散液を適用する基材としては、セルロースを主成分とした普通紙；ポリエチレン、ポリ塩化ビニル、ポリプロピレン、ポリエステル、ポリカーボネート及びポリイミド等のプラスチックフィルム又はシート；これらプラスチックで処理した紙；金属；並びに木材及び合成木材等が挙げられる。本発明の顔料分散液は、特に紙及びプラスチックフィルムに対して好適に用いられる。
【００８４】
基材に顔料分散液を塗布又は印刷する方法としては、常法に従えば良く、オフセット、グラビアオフセット、グラビア、スクリーン及びインクジェット等が挙げられる。本願発明の顔料分散液は低粘度であるため、特にインクジェット方式に好ましく使用できる。
【００８５】
水及び／又は有機溶剤の乾燥は、室温または加熱条件下で行われる。加熱される際は、通常４０〜１５０℃程度の温度で水及び／又は有機溶剤が乾燥除去される。
【実施例】
【００８６】
以下、本発明について、実施例を挙げて具体的に説明する。尚、本発明は、これらの実施例に何ら制約されるものではない。尚、下記において、「部」は、特に断らない限り、質量基準である。
【００８７】
（１）実施例１
攪拌機及びコンデンサを備えたフラスコへ、脱イオン水１８０ｇ及びイソプロピルアルコール（ＩＰＡ）１２０ｇを仕込み８０℃に保持した。この反応器へ、２−（２−オキソ−３−オキサゾリジニル）エチル＝アクリラート（東亞合成製アロニックスＭＴ−１０００）を１００ｇ、アクリル酸（ＡＡ）２００ｇを混合した単量体３００ｇ、及び、１５％過硫酸アンモニウム（ＡＰＳ）水溶液４０ｇを４時間かけて供給した（チャージ）。滴下終了後、反応液を８０℃で１時間保持した。次いで、脱イオン水を投入しながらイソプロピルアルコールを減圧留去した。その後、反応液を５０℃に保持し、３２％水酸化ナトリウム水溶液を供給して中和した。この様にして、固形分濃度が４０重量％、ｐＨが４．５の分散剤Ｅ１を得た。
【００８８】
分散剤Ｅ１の重量平均分子量（Ｍｗ）を、ゲルパーミエーションクロマトグラフィー（ＧＰＣ）で測定した。ＧＰＣの測定条件は、ＨＬＣ８０２０システム（東ソー（株）製）を使い、カラムはＧ４０００ＰＷｘｌ、Ｇ３０００ＰＷｘｌ、Ｇ２５００ＰＷｘｌ（東ソー（株）製）を連結して使用し、溶離液は０．１ＭＮａＣｌ＋リン酸バッファー（ＰＨ７）とし、検量線はポリアクリル酸Ｎａ（創和科学製）を使用して作成した（カラム温度：４０℃、流量；０．８ミリリットル／分、検出器温度：４０℃）。測定の結果、Ｍｗは９０００であった。
【００８９】
円筒形容器へ、分散剤Ｅ１を１．６９ｇ、脱イオン水１１．０６ｇ、カーボンブラック（ＥＶＯＮＩＣＤＥＧＵＳＳＡ製ＣｏｌｏｒＢｌａｃｋＳ１６０）２．２５ｇ、メディア（ジルコニアビーズ）３０ｇを投入した。ペイントシェーカーで１時間粉砕した後、ポリネットでジルコニアビーズを濾別し、カーボンブラックの分散液Ａ１を得た。
【００９０】
分散液Ａ１の粉砕当日の粘度、及び、２５℃で７日放置後の粘度を、Ｅ型粘度計を用いて２５℃で１０ｒｐｍ及び１００ｒｐｍの条件で測定した。分散液の粉砕当日の１０ｒｐｍ粘度は８２ｍＰａ・ｓ、１００ｒｐｍ粘度は２０ｍＰａ・ｓ、７日後の１０ｒｐｍ粘度は９２ｍＰａ・ｓ、１００ｒｐｍ粘度は２３ｍＰａ・ｓであった。
【００９１】
また、分散液の粉砕当日の顔料（分散剤被覆顔料）のメジアン粒径を、動的光散乱式粒度分布測定装置ＵＰＡ−２５０（日機装製）を用いて測定した。メジアン粒径は０．２１μｍであった。
【００９２】
（２）実施例１１
攪拌機及びコンデンサを備えたフラスコへ、プロピレングリコールモノメチルエーテル（ＰＧＭ）４４０ｇを仕込み８５℃に保持した。この反応器へ、アロニックスＭＴ−１０００を１００ｇ、アクリル酸メチル２００ｇを混合した単量体３００ｇ、及び、２，２−アゾビス（２，４−ジメチルバレロニトリル）（和光純薬工業製Ｖ−６５）の５％ＰＧＭ溶液１０ｇを６時間かけて供給した。滴下終了後、反応液を８５℃で１時間保持した。このようにして、固形分濃度が４０重量％の分散剤Ｅ１１を得た。
【００９３】
分散剤Ｅ１１のＭｗを、ＧＰＣで測定した。ＧＰＣの測定条件は、ＨＬＣ８０２０システムを使い、カラムはＧＭＨｘｌ−Ｌを４本連結して使用し、溶離液はＴＨＦとし、検量線はポリスチレン（東ソー製）を使用して作成した。測定の結果、Ｍｗは１７０００であった。
【００９４】
円筒形容器へ、分散剤Ｅ１１を１．６９ｇ、ＰＧＭ１１．０６ｇ、カーボンブラック（ＥＶＯＮＩＣＤＥＧＵＳＳＡ製ＣｏｌｏｒＢｌａｃｋＳ１６０）２．２５ｇ、メディア（ジルコニアビーズ）３０ｇを投入した。ペイントシェーカーで１時間粉砕した後、ポリネットでジルコニアビーズを濾別し、カーボンブラックの分散液Ａ１１を得た。
【００９５】
分散液Ａ１１の粉砕当日の１０ｒｐｍ粘度は８０ｍＰａ・ｓ、１００ｒｐｍ粘度は１９ｍＰａ・ｓ、７日後の１０ｒｐｍ粘度は９０ｍＰａ・ｓ、１００ｒｐｍ粘度は２２ｍＰａ・ｓであった。
【００９６】
また、分散液の粉砕当日の顔料（分散剤被覆顔料）のメジアン粒径は０．２０μｍであった。
【００９７】
（３）比較例５
攪拌機及びコンデンサを備えたフラスコへ、脱イオン水２５０ｇを仕込み８０℃に保持した。次いで、脱イオン水３４０ｇ、ラテムルＥ−１１８Ｂ（花王製）を１０ｇ、２−（２−オキソ−３−オキサゾリジニル）エチル＝アクリラート（東亞合成製アロニックスＭＴ−１０００）を１００ｇ、アクリル酸エチル３００ｇをホモミキサーで乳化したプレエマルションを調整し、フラスコへ７．５ｇ投入した。さらに、１５％過硫酸アンモニウム水溶液を、フラスコへ１５ｇ投入した。３０分保持した後、プレエマルション７４２ｇ、１５％過硫酸アンモニウム水溶液１５ｇを４時間かけて供給した。滴下終了後、反応液を８０℃で１時間保持した。この様にして、固形分濃度が４０重量％、ＰＨが４．５の分散剤Ｃ５を得た。Ｍｗは、ＧＰＣでピークが検出されず測定できなかった。
【００９８】
円筒形容器へ、分散剤Ｃ５を１．６９ｇ、脱イオン水１１．０６ｇ、カーボンブラック（ＥＶＯＮＩＣＤＥＧＵＳＳＡ製ＣｏｌｏｒＢｌａｃｋＳ１６０）２．２５ｇ、メディア（ジルコニアビーズ）３０ｇを投入した。ペイントシェーカーで１時間粉砕した後、ポリネットでジルコニアビーズを濾別しようとしたが、分散液の泡立ちが酷く濾過困難なため、分散液Ａ１０５は取得できなかった。
【００９９】
その他の実施例及び比較例については、表中の配合成分に基づき、同様に重合体、分散剤及び顔料分散液を調製した。
【０１００】
以下に、表に記した成分等の詳細を以下に記す。
ＭＴ−１０００：２−（２−オキソ−３−オキサゾリジニル）エチル＝アクリラート
ＩＰＡ：イソプロピルアルコール
ＰＧＭ：プロピレングリコールモノメチルエーテル
ＡＡ：アクリル酸
ＭＡ：アクリル酸メチル
ＡＰＳ：過硫酸アンモニウム
Ｖ−６５：２,２−アゾビス（２,４−ジメチルバレロニトリル）
ブラック：カーボンブラック（ＥＶＯＮＩＣ  ＤＥＧＵＳＳＡ製  ＣｏｌｏｒＢｌａｃｋ  Ｓ１６０、分散前粒径：２０μｍ）
グリーン：フタロシアニングリーン（ＢＡＳＦ製  ＨＥＬＩＯＧＥＮ  ＧＲＥＥＮ  Ｌ９３６１、分散前粒径：０．７〜１μｍ）
マゼンタ：マゼンタ顔料（ＣＩＢＡ製  クロモブタール  ジェットマゼンタ  ＤＭＱ）
シリカ：シリカ顔料(水澤化学工業製  ミズカシル  Ｐ５２７、分散前粒径：１．５μｍ)
ＮＶ：分散剤中の重合体の濃度（固形分濃度）
（４）評価基準
＜分散剤被覆顔料の粒径＞
０．６μｍ以下であると、分散性に優れた分散剤である。０．４μｍ以下であれば、より好ましい。
【０１０１】
＜顔料分散液の粘度＞
（ｉ）粉砕当日の１０ｒｐｍ粘度（２５℃）
２００ｍＰａ・ｓ以下であると、分散性に優れた分散剤である。１５０ｍＰａ・ｓ以下であれば、より好ましい。
（ｉｉ）粉砕当日の１００ｒｐｍ粘度（２５℃）
３５ｍＰａ・ｓ以下であると、分散性に優れた分散剤である。３０ｍＰａ・ｓ以下であれば、より好ましい。
（ｉｉｉ）２５℃で７日放置後の１０ｒｐｍ粘度（２５℃）
３００ｍＰａ・ｓ以下であると、分散性に優れた分散剤である。２００ｍＰａ・ｓ以下であれば、より好ましい。
（ｉｖ）２５℃で７日放置後の１００ｒｐｍ粘度（２５℃）
５０ｍＰａ・ｓ以下であると、分散性に優れた分散剤である。４０ｍＰａ・ｓ以下であれば、より好ましい。 
【０１０２】
【表１】
0005594228.tif 000003
【０１０３】
【表２】
0005594228.tif 000004
【０１０４】
【表３】
0005594228.tif 000005
【０１０５】
【表４】
0005594228.tif 000006
【０１０６】
比較例１〜４は、重合体の単量体成分として、２−（２−オキソ−３−オキサゾリジニル）エチル＝アクリラートを含まないので、粉砕後の顔料の粒径は大きく、顔料分散液は粘度が高く、顔料の分散性を長期間保つことができなかった。
【０１０７】
比較例５は、２−（２−オキソ−３−オキサゾリジニル）エチル＝アクリラートを単量体成分として含み、乳化重合により調製した重合体であり、顔料分散液の泡立ちが酷く濾過困難なため、顔料分散液を取得できなかった。
【０１０８】
一方、実施例１〜２８は、単量体成分として、２−（２−オキソ−３−オキサゾリジニル）エチル＝アクリラートを含み、水及び／又は有機溶剤を媒体とした溶液重合により製造される重合体を用いた分散剤及び顔料分散液であり、顔料（分散剤被覆顔料）粒径を小さくでき、微粒分散が可能であった。また、顔料分散液の泡立ちが発生することもなかった。更には、得られた顔料分散液の粘度は低く、且つ長期間に渡り安定な顔料の分散性を維持することができた。